(57)【要約】      （修正有）【課題】インクジェット記録に適する高い鮮明性をもつ色相を有し、且つ記録物の堅牢度が強く、又保存安定性が優れたマゼンタ色素を提供する。【解決手段】下記式（１）で表される新規アントラピリドン化合物又はその塩。2007314732.tif 000019【選択図】なし【特許請求の範囲】
【請求項１】
下記式（１）で表されるアントラピリドン化合物またはその塩
【化１】
2007314732.tif 000017
（式（１）中、Ｒ1は水素原子、アルキル基、ヒドロキシ低級アルキル基、シクロヘキシル基、モノ−若しくはジ−アルキルアミノアルキル基叉はシアノ低級アルキル基を、Ｒ2は水素原子又はメトキシ基を、Ｘは塩素原子、水酸基、アミノ基、モノ若しくはジアルキルアミノ基（アルキル基上にスルホン酸基、カルボキシ基および水酸基よりなる群から選択される置換基を有してもよい）、モルホリノ基又はアルキルチオ基（アルキル基上にスルホン酸基、カルボキシ基および水酸基よりなる群から選択される置換基を有してもよい）をそれぞれ表す。
【請求項２】
Ｒ1は水素原子、Ｃ１〜Ｃ４アルキル基、ヒドロキシＣ１〜Ｃ４アルキル基、シクロヘキシル基、モノ−若しくはジ−Ｃ１〜Ｃ４アルキルアミノＣ１〜Ｃ４アルキル基叉はシアノＣ１〜Ｃ４アルキル基を、Ｒ2は水素原子又はＣ１〜Ｃ４アルコキシ基を、Ｘは塩素原子、水酸基、アミノ基、モノ−若しくはジ−Ｃ１〜Ｃ４アルキルアミノ基（アルキル基上にスルホン酸基、カルボキシ基および水酸基よりなる群から選択される置換基を有してもよい）、モルホリノ基又はＣ１〜Ｃ４アルキルチオ基（アルキル基上にスルホン酸基、カルボキシ基および水酸基よりなる群から選択される置換基を有してもよい）で表される請求項１に記載のアントラピリドン化合物又はその塩。
【請求項３】
Ｒ1がメチル基を、Ｒ2は水素原子又はメトキシ基を、Ｘは水酸基、アミノ基、モノ若しくはジアルキルアミノ基（アルキル基上にスルホン酸基、カルボキシ基および水酸基よりなる群から選択される置換基を有してもよい）、モルホリノ基又はアルキルチオ基（アルキル基上にスルホン酸基、カルボキシ基および水酸基よりなる群から選択される置換基を有してもよい）で表される請求項１に記載のアントラピリドン化合物またはその塩。
【請求項４】
Ｒ1がメチル基を、Ｒ2は水素原子又はメトキシ基を、Ｘは水酸基、アミノ基、スルホエチルアミノ基、カルボキシメチルアミノ基、カルボキシエチルアミノ基又はスルホプロピルチオ基で表される請求項１に記載のアントラピリドン化合物またはその塩。
【請求項５】
下記式（２）で表されるアントラピリドン化合物またはその塩。
【化２】
2007314732.tif 000018
【請求項６】
請求項１から５のいずれか一項に記載のアントラピリドン化合物又はその塩を含むことを特徴とするインク組成物。
【請求項７】
水及び水溶性有機溶剤を含有する請求項６に記載のインク組成物。
【請求項８】
インクジェット用である請求項７記載のインク組成物。
【請求項９】
請求項１から５のいずれか一項に記載のアントラピリドン化合物又はその塩中の無機塩の含有量が１重量％以下である請求項６または８に記載のインク組成物。
【請求項１０】
請求項１から５のいずれか一項に記載のアントラピリドン化合物又はその塩の含有量が０．１〜２０重量％である請求項６から８のいずれか一項に記載のインク組成物。
【請求項１１】
インクの小滴を記録信号に応じて吐出させて被記録材に記録を行うインクジェット記録方法において、請求項６から１０のいずれか一項に記載のインク組成物をインクとして使用することを特徴とするインクジェット記録方法。
【請求項１２】
被記録材が情報伝達用シ−トである請求項１１に記載のインクジェット記録方法。
【請求項１３】
情報伝達用シートが多孔性白色無機物を含有するインク受像層を有するものである請求項１２に記載のインク記録方法。
【請求項１４】
請求項６〜１０のいずれか一項に記載のインクジェット記録用インク組成物で着色された着色体。
【請求項１５】
着色がインクジェットプリンタによりなされた請求項１４に記載の着色体。
【請求項１６】
請求項６から１０のいずれか一項に記載のインク組成物を含む容器が装填されたインクジェットプリンタ。
【発明の詳細な説明】
【技術分野】
【０００１】
本発明は新規なアントラピリドン化合物、そのアントラピリドン化合物を含有するマゼンタインク組成物及びこれを用いて得られる着色体に関する。
【背景技術】
【０００２】
各種カラー記録法の中で、その代表的方法の一つであるインクジェットプリンタによる記録方法において、インクの各種吐出方式が開発されているが、いずれもインクの小滴を発生させ、これを種々の被記録材料（紙、フィルム、布帛等）に付着させ記録を行うというものである。これは、記録ヘッドと被記録材料とが接触しない為、音の発生が殆どなく静かであり、また小型化、高速化、カラー化が容易であるという特長の為、近年急速に普及しつつあり、今後も大きな伸長が期待されている。
従来、万年筆、フェルトペン等のインク及びインクジェット記録用インクとしては、水溶性染料と水性媒体に溶解した水性インクが使用されており、これらの水溶性インクにおいてはペン先やインク吐出ノズルでのインクの目詰まりを防止すべく一般に水溶性有機溶剤が添加されている。これらの従来のインクにおいては、十分な濃度の記録画像を与えること、ペン先やノズルの目詰まりを生じないこと、被記録材上での乾燥性がよいこと、滲みが少ないこと、保存安定性に優れること等が要求され、また形成される画像には、耐水性、耐光性、耐湿性等の堅牢性が求められる。
【０００３】
一方、コンピューターのカラーディスプレイ上の画像又は文字情報を、インクジェットプリンタによりカラ−で記録するには、一般にはイエロー（Ｙ）、マゼンタ（Ｍ）、シアン（Ｃ）、ブラック（Ｋ）の４色のインクによる減法混色で表現される。ＣＲＴディスプレイ等のレッド（Ｒ）、グリーン（Ｇ）、ブルー（Ｂ）による加法混色画像を減法混色画像によりできるだけ忠実にそれらの色相を再現するためには、Ｙ、Ｍ、Ｃのそれぞれが、出来るだけそれぞれの標準に近い色相を有し且つ鮮明であることが望まれる。又、それに使用されるインク組成物は長期の保存に対し安定であり、プリントした画像の濃度が高く、しかも耐水性、耐光性及び耐ガス性等の堅牢度に優れている事が求められる。
【０００４】
インクジェットプリンタの用途はＯＡ用小型プリンタから産業用の大型プリンタにまで拡大されてきており、耐水性、耐湿性、耐光性及び耐ガス性等の堅牢度がこれまで以上に求められている。耐水性については、多孔質シリカ、カチオン系ポリマー、アルミナゾル又は特殊セラミックなどの有機又は無機の微粒子をＰＶＡ樹脂などとともに紙の表面にコーティングして被記録材料に受像層を設けることなどにより大幅に改良されてきている。耐湿性とは着色された被記録材料を高湿度の雰囲気下に保存した際に被記録材料中の染料色素が滲んでくるという現象に対する耐性のことである。染料色素の滲みがあると、特に写真調の高精細な画質を求められる画像においては著しく画像品質が低下するため、できるだけこの様な滲みを少なくする事が重要である。耐光性については大幅に改良する技術は未だ確立されておらず、特にＹ、Ｍ、Ｃ、Ｋの４原色のうちマゼンタの色素はもともと耐光性が弱いものが多く、その改良が重要な課題となっている。又、最近のデジタルカメラの浸透と共に家庭でも写真をプリントする機会が増しており、得られたプリント物を保管する時に、空気中のオゾンガス、窒素酸化物等の酸化性ガスによる画像の変色も問題視されている。酸化性ガスは、記録紙上又は記録紙中で染料と反応し、印刷された画像を変退色させる性質を有している。酸化性ガスの中でも、オゾンガスはインクジェット記録画像の退色現象を促進させる主要な原因物質とされている。この変退色現象はインクジェット画像に特徴的なものであるため、耐オゾンガス性の向上も耐光性の向上と同様重要な課題となっている。
【０００５】
インクジェット記録用水溶性インクに用いられるマゼンタ色素としては、キサンテン系色素と、Ｈ酸（１−アミノ−８−ヒドロキシ−ナフタレン−３，６−ジスルホン酸）を用いたアゾ系色素が代表的である。しかし、前者は色相及び鮮明性は非常に優れるが耐光性が非常に劣る。また、後者は色相及び耐水性の点では良いものがあるが、耐光性及び鮮明性が劣る。このタイプでは鮮明性及び耐光性の優れたマゼンタ染料も開発されているが、銅フタロシアニン系色素に代表されるシアン染料やイエロー染料など他の色相の染料に比べ耐光性は依然劣る水準である。
【０００６】
鮮明性及び耐光性の優れるマゼンタ用色素としてはアントラピリドン系色素（例えば、特許文献１〜１１参照）があるが、色相、鮮明性、耐光性、耐水性、耐ガス性及び溶解安定性のすべてを満足させるものは得られていない。
【０００７】
【特許文献１】特開昭５９−７４１７３号公報（１−３頁）
【特許文献２】特開平２−１６１７１号公報（１、５−７頁）
【特許文献３】特開２０００−１０９４６４号公報（１−２頁、８−１２頁）
【特許文献４】特開２０００−１６９７７６号公報（１−２頁、６−９頁）
【特許文献５】特開２０００−１９１６６０号公報（１−３頁、１１−１４頁）
【特許文献６】特開２００１−７２８８４号公報（１−２頁、８−１１頁）
【特許文献７】特開２００１−１３９８３６号公報（１−２頁、７−１２頁）
【特許文献８】ＷＯ２００４／１０４１０８（２０−３６頁）
【特許文献９】特開２００３−１９２９３０号公報（１−４頁、１５−１８頁）
【特許文献１０】特開２００５−８８６８号公報（１−３頁、１５−２２頁）
【特許文献１１】特開２００５−３１４５１４号公報（１−３頁、１５−２０頁）
【発明の開示】
【発明が解決しようとする課題】
【０００８】
本発明は水に対する溶解性が高く、インクジェット記録に適する色相と鮮明性を有し、且つ記録物の耐光、耐湿、耐ガス堅牢性に優れたマゼンタ色素（化合物）及びそれを含有するインク組成物を提供する事を目的とする。
【課題を解決するための手段】
【０００９】
本発明者等は前記課題を解決すべく、鋭意検討の結果、特定の式で示されるアントラピリドン化合物が前記課題を解決するものであることを見出し本発明を完成させたものである。即ち本発明は、
（１）下記式（１）で表されるアントラピリドン化合物
【００１０】
【化１】
2007314732.tif 000002
【００１１】
（式（１）中、Ｒ1は水素原子、アルキル基、ヒドロキシ低級アルキル基、シクロヘキシル基、モノ−若しくはジ−アルキルアミノアルキル基叉はシアノ低級アルキル基を、Ｒ2は水素原子又はメトキシ基を、Ｘは塩素原子、水酸基、アミノ基、モノ若しくはジアルキルアミノ基（アルキル基上にスルホン酸基、カルボキシ基および水酸基よりなる群から選択される置換基を有してもよい）、モルホリノ基又はアルキルチオ基（アルキル基上にスルホン酸基、カルボキシ基および水酸基よりなる群から選択される置換基を有してもよい）をそれぞれ表す、
（２）
Ｒ1は水素原子、Ｃ１〜Ｃ４アルキル基、ヒドロキシＣ１〜Ｃ４アルキル基、シクロヘキシル基、モノ−若しくはジ−Ｃ１〜Ｃ４アルキルアミノＣ１〜Ｃ４アルキル基叉はシアノＣ１〜Ｃ４アルキル基を、Ｒ2は水素原子又はＣ１〜Ｃ４アルコキシ基を、Ｘは塩素原子、水酸基、アミノ基、モノ−若しくはジ−Ｃ１〜Ｃ４アルキルアミノ基（アルキル基上にスルホン酸基、カルボキシ基および水酸基よりなる群から選択される置換基を有してもよい）、モルホリノ基又はＣ１〜Ｃ４アルキルチオ基（アルキル基上にスルホン酸基、カルボキシ基および水酸基よりなる群から選択される置換基を有してもよい）で表される（１）に記載のアントラピリドン化合物又はその塩、
（３）
Ｒ1がメチル基を、Ｒ2は水素原子又はメトキシ基を、Ｘは水酸基、アミノ基、モノ若しくはジアルキルアミノ基（アルキル基上にスルホン酸基、カルボキシ基および水酸基よりなる群から選択される置換基を有してもよい）、モルホリノ基又はアルキルチオ基（アルキル基上にスルホン酸基、カルボキシ基および水酸基よりなる群から選択される置換基を有してもよい）で表される（１）に記載のアントラピリドン化合物またはその塩、
（４）
Ｒ1がメチル基を、Ｒ2は水素原子又はメトキシ基を、Ｘは水酸基、アミノ基、スルホエチルアミノ基、カルボキシメチルアミノ基、カルボキシエチルアミノ基又はスルホプロピルチオ基で表される（１）に記載のアントラピリドン化合物またはその塩、
（５）
下記式（２）で表されるアントラピリドン化合物またはその塩、
【００１２】
【化２】
2007314732.tif 000003
【００１３】
（６）
（１）から（５）のいずれか一項に記載のアントラピリドン化合物又はその塩を含むことを特徴とするインク組成物、
（７）
水及び水溶性有機溶剤を含有する（６）に記載のインク組成物、
（８）
インクジェット用である（７）記載のインク組成物、
（９）
（１）から（５）のいずれか一項に記載のアントラピリドン化合物又はその塩中の無機塩の含有量が１重量％以下である（６）または（８）に記載のインク組成物、
（１０）
（１）から（５）のいずれか一項に記載のアントラピリドン化合物又はその塩の含有量が０．１〜２０重量％である（６）から（８）のいずれか一項に記載のインク組成物、
（１１）
インクの小滴を記録信号に応じて吐出させて被記録材に記録を行うインクジェット記録方法において、（６）から（１０）のいずれか一項に記載のインク組成物をインクとして使用することを特徴とするインクジェット記録方法、
（１２）
被記録材が情報伝達用シ−トである（１１）に記載のインクジェット記録方法、
（１３）
情報伝達用シートが多孔性白色無機物を含有するインク受像層を有するものである（１２）に記載のインク記録方法、
（１４）
（６）〜（１０）のいずれか一項に記載のインクジェット記録用インク組成物で着色された着色体、
（１５）
着色がインクジェットプリンタによりなされた（１４）に記載の着色体、
（１６）
（６）から（１０）のいずれか一項に記載のインク組成物を含む容器が装填されたインクジェットプリンタ、
に関する。
【発明の効果】
【００１４】
本発明の式（１）のアントラピリドン化合物は、インクジェット記録紙上で非常に鮮明性の高い色相であり、水溶解性に優れ、インク組成物製造過程でのメンブランフィルターに対するろ過性が良好という特徴を有する。又、この化合物を使用した本発明のインク組成物は長期間保存後の結晶析出、物性変化、色変化等もなく、貯蔵安定性が良好である。そして本発明のアントラピリドン化合物をインクジェット記録用のマゼンタインクとして使用した印刷物は被記録材（紙、フィルム等）を選択することなく理想的なマゼンタの色相である。更に本発明のマゼンタインク組成物は、写真調のカラー画像の色相を紙の上に忠実に再現させることも可能である。更に写真画質用インクジェット専用紙及びフィルムのような無機微粒子を表面に塗工した被記録材に記録しても各種堅牢性、すなわち耐光性、耐オゾン性ガス性、耐湿性などが良好であり、写真調の記録画像の長期保存安定性に優れている。従って、式（１）のアントラピリドン化合物はインクジェット記録用のインク色素として極めて有用である。
【発明を実施するための最良の形態】
【００１５】
本発明を詳細に説明する。本発明のアントラピリドン化合物又はその塩は、前記式（１）で表される。
式（１）において、Ｒ1は水素原子、アルキル基、ヒドロキシ低級アルキル基、シクロヘキシル、モノ若しくはジアルキルアミノアルキル基又はシアノ低級アルキル基を表す。本発明におけるアルキル基としては、例えばメチル、エチル、ｎ−プロピル、ｉｓｏ−プロピル、ｎ−ブチル、ｓｅｃ−ブチル、ｔｅｒｔ−ブチル、ｉｓｏ−ブチル、ｎ−ヘキシル、ｎ−オクチル等の炭素数１〜８のアルキル基等があげられる。
また、本発明における低級アルキル基としては、上記アルキル基の中、炭素数１〜６、好ましくは炭素数１〜４のものを挙げることができ、より好ましくはメチル、エチル又はｎ−プロピルおよびｉｓｏ−プロピルを挙げることができる。本明細書において低級アルキル基以外のもの、例えば低級アルコールなどにおいても便宜上、「低級」と記載した場合には、特に断りの無い限り同様の意味を表す。
また、Ｒ1におけるヒドロキシ低級アルキル基としては、例えばヒドロキシエチル、ヒドロキシプロピル等があげられ、モノアルキルアミノアルキル基としては、例えばメチルアミノプロピル、エチルアミノプロピル等があげられ、ジアルキルアミノアルキル基としては、例えばジメチルアミノプロピル、ジエチルアミノエチル等があげられ、シアノ低級アルキル基としては、例えばシアノエチル、シアノプロピル等が挙げられる。好ましいＲ1としては水素原子、低級アルキル基が挙げられ、水素原子、メチルがより好ましく、メチルが特に好ましい。
【００１６】
式（１）において、Ｒ2は水素原子又はメトキシ等が挙げられ、水素原子が好ましい。
式（１）において、Ｘは塩素原子、水酸基、アミノ、モノ若しくはジアルキルアミノ基（アルキル基上にスルホン酸基、カルボキシ基および水酸基からなる群から選択される置換基を有してもよい）、モルホリノ基を表す。Ｘにおけるモノアルキルアミノ基としては、たとえばメチルアミノ、エチルアミノ、ブチルアミノ、２−エチルヘキシルアミノ等の炭素数１〜８のアルキルアミノ基があげられる。ジアルキルアミノ基としては、たとえばジエチルアミノ、ジブチルアミノ、ジヘキシルアミノ等の炭素数１〜８のジアルキルアミノ基があげられる。スルホン酸基又はカルボキシ基を有するアルキルアミノ基におけるアルキルとしては、例えばメチル、エチル、ｎ−プロピル、ｎ−ブチル等の炭素数１〜８のアルキルがあげられる。スルホン酸基又はカルボキシ基を有するアルキルアミノ基の具体例としては、例えば２−スルホエチルアミノ、カルボキシメチルアミノ、２−カルボキシエチルアミノ、１−カルボキシエチルアミノ、１，２−ジカルボキシエチルアミノ又はジ（カルボキシメチル）アミノ等があげられ、水酸基を有するアルキルアミノ基の具体例としては、例えばヒドロキシエチルアミノ、ジヒドロキシエチルアミノ等があげられる。スルホン酸基又はカルボキシ基を有するアルキルチオ基の具体例としては、例えば３−スルホプロピルチオ、２−スルホエチルチオ、カルボキシメチルチオ、２−カルボキシエチルチオ、１−カルボキシエチルチオ、１，２−ジカルボキシエチルチオ又はジ（カルボキシメチル）チオ等があげられ、水酸基を有するアルキルチオ基の具体例としては、例えばヒドロキシエチルチオ、ジヒドロキシエチルチオ等があげられる。
【００１７】
上記式（１）の化合物の塩は、無機又は有機陽イオンの塩である。塩としてはアルカリ金属塩など、たとえばリチウム塩、ナトリウム塩、カリウム塩など、または一般式（３）で表されるアンモニウム塩が好ましい。
【００１８】
【化３】
2007314732.tif 000004
【００１９】
（式（３）中、Ｚ1〜Ｚ4はそれぞれ独立に水素原子、アルキル基、ヒドロキシアルキル基又はヒドロキシアルコキシアルキル基を表わす。）
式（３）のＺ1〜Ｚ4におけるアルキル基の例としてはメチル、エチル等があげられ、ヒドロキシアルキル基の例としてはヒドロキシメチル、２−ヒドロキシエチル、３−ヒドロキシプロピル、２−ヒドロキシプロピル、４−ヒドロキシブチル、３−ヒドロキシブチル、２−ヒドロキシブチル等があげられ、更にヒドロキシアルコキシアルキル基の例としては、ヒドロキシエトキシメチル、２−ヒドロキシエトキシエチル、３−ヒドロキシエトキシプロピル、３−ヒドロキシエトキシブチル、２−ヒドロキシエトキシブチル等があげられる。
【００２０】
これらのうちより好ましいものとしては、ナトリウム塩、カリウム塩、リチウム塩、モノエタノールアミン塩、ジエタノールアミン塩、トリエタノールアミン塩、モノイソプロパノールアミン塩、ジイソプロパノールアミン塩、トリイソプロパノールアミン塩、アンモニウム塩等が挙げられる。これらのうち、特に好ましいものは、リチウム、アンモニウムおよびナトリウムの塩である。
【００２１】
上記の塩の製造法としては、例えば、式（１）の化合物を含む反応液、ケーキ、または乾燥品を水に溶解し、これに食塩を加えて、塩析、濾過することによって式（１）の化合物のナトリウム塩をウェットケーキとして得ることができる。又、得られたウェットケーキを再び水に溶解後、塩酸を加えてｐＨを１〜２に調整して得られる結晶を濾過すれば、式（１）で表される化合物を遊離酸の形で得ることができる。あるいはｐＨを適宜調整することによりナトリウム塩と遊離酸の混合物を望みの比率で得ることなども可能である。更に、その遊離酸のウェットケーキを水と共に撹拌しながら、例えば、水酸化カリウム、水酸化リチウム、アンモニア水などを添加してアルカリ性にすれば、各々相当するカリウム塩、リチウム塩、アンモニウム塩、有機塩が得られる。この際に遊離酸と、例えばナトリウム塩との混合物のウエットケーキを使用し、水酸化カリウムを添加することにより、ナトリウムとカリウムの混塩、またはナトリウム、カリウム及び遊離酸の混合物などを得ることも同様に可能である。これらの塩のうち、特に好ましいものは、前記の通り、リチウム、アンモニウム及びナトリウムの塩である。
【００２２】
本発明の前記式（１）で示されるアントラピリドン化合物の具体例を表１に示す。
【００２３】
【表１】
2007314732.tif 000005
【００２４】
本発明のアントラピリドン化合物は、例えば次の方法により製造される。即ち、後述する方法により得られる下記式（４）の化合物１モルと２，４，６−トリクロロ−Ｓ−トリアジン（シアヌルクロライド）１〜１．３モルとを水中で、ｐＨ２〜７、５〜３５℃、２〜８時間反応させて下記式（５）の化合物を得る。
【００２５】
【化４】
2007314732.tif 000006
【００２６】
（式（４）中、Ｒ1 、Ｒ2は前記と同じ意味を表す。）
【００２７】
【化５】
2007314732.tif 000007
【００２８】
（式（５）中、Ｒ1 、Ｒ2は前記と同じ意味を表す。）
【００２９】
得られた上記式（５）の化合物に、２−アミノベンズイミダゾール１モルを、ｐＨ６〜７、５０〜７０℃、１０分〜５時間反応させることにより、Ｘが塩素原子である下記式（６）の化合物を得る。
【００３０】
【化６】
2007314732.tif 000008
【００３１】
（式（６）中、Ｒ1 〜Ｒ2は前記と同じ意味を表す。）
【００３２】
次いで、得られた上記式（６）の化合物を、ｐＨ９〜１２、５０〜１００℃、１０分〜５時間の条件で加水分解するか或いはアンモニア、アミン類などを、ｐＨ８〜１０、５０〜１００℃、１０分〜８時間反応させることにより、式（６）中のＸで示される塩素原子が、水酸基、アミノ基、または上記のアミン類などに対応する基に置換された式（７）の化合物が得られる。
【００３３】
【化７】
2007314732.tif 000009
【００３４】
（式中、Ｒ1 、Ｒ2は前記と同じ意味を表し、Ｘは塩素原子を除き、前記と同じ意味を表す。）
【００３５】
上記式（７）の化合物は遊離酸の形で、あるいはその塩の形で得ることが可能である。これらの本発明の化合物は遊離酸又はその塩として、例えばアルカリ金属塩、アルカリ土類金属塩、アルキルアミン塩、アルカノールアミン塩またはアンモニウム塩などに誘導して使用できる。各種の塩から遊離酸へ導く製造方法、遊離酸から各種の塩または各種の混塩または遊離酸と塩との混合物などへ導く製造方法については前記したとおりである。
なお、式（４）のアントラピリドン化合物は、例えば次のようにして得られる。即ち、下記式（８）で示される化合物１モルにベンゾイル酢酸エチルエステル１．１から３モルをキシレン等の極性溶媒中、炭酸ナトリウム等の塩基性化合物の存在下、１３０〜１８０℃、５〜１５時間反応を行い、下記式（９）の化合物が得られる。
【００３６】
【化８】
2007314732.tif 000010
【００３７】
（式（８）中、Ｒ1は前記と同じ意味を示す）。
【００３８】
【化９】
2007314732.tif 000011
【００３９】
（式（９）中、Ｒ1、Ｒ2は前記と同じ意味を示す）
【００４０】
得られた式（９）の化合物１モルにメタアミノアセトアニリド  １〜５モルを、Ｎ，Ｎ−ジメチルホルムアミド等の非プロトン性極性有機溶媒中、炭酸ナトリウムのような塩基及び酢酸銅のような銅触媒の存在下、１１０〜１５０℃、２〜６時間ウルマン反応をおこなって下記式（１０）の化合物を得る。
【００４１】
【化１０】
2007314732.tif 000012
【００４２】
（式（１０）中、Ｒ1は前記と同じ意味を示す）
【００４３】
次いで式（１０）の化合物を８〜１５％発煙硫酸中で、５０〜１２０℃でスルホン化を行うと共に、Ｎ−アセチル基を加水分解する事により、上記式（４）
の化合物が得られる。
【００４４】
本発明の化合物はマゼンタ色素として、天然及び合成繊維材料又は混紡品の染色はもとより、筆記用インク及びインクジェット用インク組成物の製造にも適している。
上記式（１）で表される化合物は、色素原体中に含有される金属陽イオンの塩化物および硫酸塩等の無機不純物量の少ないものを用いるのが好ましく、その含有量の目安は例えば１重量％以下程度である。無機物の少ない本発明の色素成分を製造するには、例えば逆浸透膜による通常の方法で脱塩処理すればよい。
本発明のインク組成物は、本発明の上記式（１）で表される化合物又はその塩を水又は水性溶媒（後記する水溶性有機溶剤を含有する水）に溶解したものである。本発明のインク組成物は、例えば上記式（１）で表される化合物を含む反応液などを、インク組成物の製造に直接使用することが出来る。又上記反応液から目的物を単離し、乾燥、例えばスプレー乾燥させ、次にインク組成物に加工することもできる。本発明のインク組成物は、本発明の化合物を通常０．１〜２０重量％、より好ましくは１〜１５重量％、更に好ましくは２〜１０重量％含有する。本発明のインク組成物には水溶性有機溶剤０〜３０重量％、インク調整剤０〜５重量％をそれぞれ含有してもよい。
【００４５】
使用しうる水溶性有機溶剤としては、例えばメタノール、エタノール、ｎ−プロパノール、イソプロパノール、ｎ−ブタノール、イソブタノール、第二ブタノール、第三ブタノール等のＣ１〜Ｃ４アルカノール、Ｎ，Ｎ−ジメチルホルムアミドまたはＮ，Ｎ−ジメチルアセトアミド等のカルボン酸アミド、２−ピロリドン、Ｎ−メチル−２−ピロリドン、１，３−ジメチルイミダゾリジン−２−オンまたは１，３−ジメチルヘキサヒドロピリミド−２−オン等の複素環式尿素類、アセトン、メチルエチルケトン、２−メチル−２−ヒドロキシペンタン−４−オン等のケトンまたはケトアルコール、テトラヒドロフラン、ジオキサン等の環状エーテル、エチレングリコール、１，２−または１，３−プロピレングリコール、１，２−または１，４−ブチレングリコール、１，６−ヘキシレングリコール、ジエチレングリコール、トリエチレングリコール、テトラエチレングリコール、ジプロピレングリコール、チオジグリコール、ポリエチレングリコール、ポリプロピレングリコール等の（Ｃ２〜Ｃ６）アルキレン単位を有するモノマー、オリゴマーまたはポリアルキレングリコールまたはチオグリコール、グリセリン、ヘキサン−１，２，６−トリオール等のポリオール（トリオール）、エチレングリコールモノメチルエーテルまたはエチレングリコールモノエチルエーテル、ジエチレングリコールモノメチルエーテル、ジエチレングリコールモノエチルエーテル、ジエチレングリコールモノブチルエーテル、トリエチレングリコールモノメチルエーテル又はトリエチレングリコールモノエチルエーテル等の多価アルコールの（Ｃ１〜Ｃ４）アルキルエーテル、γーブチロラクトンまたはジメチルスルホキシド等があげられる。
【００４６】
上記のうち好ましいものは、イソプロパノール、グリセリン、モノ、ジまたはトリエチレングリコール、ジプロピレングリコール、２−ピロリドン、Ｎ−メチル−２−ピロリドン、ジエチレングリコールモノブチルエーテルであり、より好ましくはイソプロパノール、グリセリン、ジエチレングリコールモノブチルエーテル、２−ピロリドン、Ｎ−メチル−２−ピロリドンである。これらの水溶性有機溶剤は、単独もしくは混合して用いられる。
【００４７】
以下、本発明のインク組成物を調整するに当たり使用しうるインク調整剤について説明する。インク調整剤の具体例としては、例えば防腐防黴剤、pＨ調整剤、キレート試薬、防錆剤、水溶性紫外線吸収剤、水溶性高分子化合物、染料溶解剤および界面活性剤などが挙げられる。
防腐防黴剤としては、例えば、有機硫黄系、有機窒素硫黄系、有機ハロゲン系、ハロアリルスルホン系、ヨードプロパギル系、Ｎ−ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、無機塩系等の化合物が挙げられる。有機ハロゲン系化合物としては、例えばペンタクロロフェノールナトリウムが挙げられ、ピリジンオキシド系化合物としては、例えば２−ピリジンチオール−１−オキシドナトリウムが挙げられ、無機塩系化合物としては、例えば無水酢酸ソーダが挙げられ、イソチアゾリン系化合物としては、例えば１，２−ベンゾイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤としてソルビン酸ソーダ、安息香酸ナトリウム等（例えば、アベシア社製、商品名：プロクセルＧＸＬ（Ｓ）、プロクセルＸＬ−２（Ｓ）等）があげられる。
【００４８】
ｐＨ調整剤としては、調合されるインクに悪影響を及ぼさずに、インクのｐＨを７．５〜１１．０の範囲に制御できるものであれば任意の物質を使用することができる。例えば、ジエタノールアミン、トリエタノールアミンなどのアルカノールアミン、水酸化リチウム、水酸化ナトリウム、水酸化カリウムなどのアルカリ金属の水酸化物、水酸化アンモニウム、あるいは炭酸リチウム、炭酸ナトリウム、炭酸カリウムなどのアルカリ金属の炭酸塩などが挙げられる。
【００４９】
キレート試薬としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウムなどがあげられる。
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライトなどがあげられる。
【００５０】
水溶性紫外線吸収剤としては、例えばスルホン化されたベンゾフェノン、スルホン化されたベンゾトリアゾール等があげられる。
水溶性高分子化合物としては、例えばポリビニルアルコール、セルロース誘導体、ポリアミン、ポリイミン等があげられる。
染料溶解剤としては、例えば尿素、ε−カプロラクタム、エチレンカーボネート等があげられる。
【００５１】
界面活性剤としては、例えばアニオン界面活性剤、両性界面活性剤、カチオン界面活性剤、ノニオン界面活性剤などがあげられる。アニオン界面活性剤としてはアルキルスルホカルボン酸塩、α−オレフィンスルホン酸塩、ポリオキシエチレンアルキルエーテル酢酸塩、Ｎ−アシルアミノ酸およびその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリルスルホン酸塩、ジエチルスルホ琥珀酸塩、ジエチルヘキルシルスルホ琥珀酸、ジオクチルスルホ琥珀酸塩などが挙げられる。カチオン界面活性剤としては２−ビニルピリジン誘導体、ポリ４−ビニルピリジン誘導体などがある。両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシンその他イミダゾリン誘導体などがある。ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオクチルフェニルエーテル、ポリオキシエチレンオレイルエーテル、ポリオキシエチレンラウリルエーテル、ポリオキシエチレンアルキルエーテル等のエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレートなどのエステル系、２，４，７，９−テトラメチル−５−デシン−４，７−ジオール、３，６−ジメチル−４−オクチン−３，６−ジオール、３，５−ジメチル−１−ヘキシン−３−オールなどのアセチレンアルコール系等（例えば、日信化学社製、商品名：サーフィノール１０４Ｅ、１０４ＰＧ５０、８２、４６５、オルフィンＳＴＧ等）が挙げられる。これらのインク調製剤は、単独もしくは混合して用いられる。
【００５２】
本発明の水性インク組成物は、式（１）で表される化合物を水又は上記水性溶媒（水溶性有機溶剤を含有する水）に上記インク調整剤などと共に溶解させることによって製造できる。
【００５３】
上記製造法において、各成分を溶解させる順序には特に制限はない。あらかじめ水又は上記水性溶媒に色素を溶解させ、インク調整剤を添加してもよいし、色素を水に溶解させたのち、水性溶媒、インク調整剤を添加してもよい。またこれと順序が異なっていてもよいし、色素の反応液または逆浸透膜による脱塩処理を行った色素溶液に、水性溶媒、インク調整剤を添加してインク組成物を製造してもよい。インク組成物を調整するにあたり、用いられる水はイオン交換水又は蒸留水など不純物の少ないものが好ましい。更に、必要に応じメンブランフィルターなどを用いて精密濾過を行って夾雑物を除いてもよく、更にインクジェットプリンタ用のインクとして使用する場合は精密濾過を行うことが好ましい。精密濾過を行うフィルターの孔径は通常１ミクロン〜０．１ミクロン、好ましくは０．８ミクロン〜０．２ミクロンである。
【００５４】
本発明の着色体は前記の本発明の化合物で着色されたものである。着色される素材には特に制限はなく、例えば紙、繊維や布（セルロース、ナイロン、羊毛等）、皮革、カラーフィルター用基材等があげられるがこれらに限定されない。着色法としては例えば浸染法、捺染法、スクリーン印刷等の印刷法、インクジェットプリンタによる方法等があげられるが、インクジェットプリンタによる方法が好ましい。
【００５５】
本発明のインクジェット記録方法を適用しうる被記録材（メディア）としては、例えば、紙、フィルム等の情報伝達用シート、繊維及び皮革等があげられる。情報伝達用シートについては、表面処理されたもの、具体的にはこれらの基材にインク受容層を設けたものが好ましい。インク受容層は、例えば上記基材にカチオンポリマーを含浸あるいは塗工することにより、また多孔質シリカ、アルミナゾルや特殊セラミックス等、インク中の色素を吸着し得る多孔性白色無機物をポリビニルアルコールやポリビニールピロリドン等の親水性ポリマーと共に上記基材表面に塗工することにより設けられる。このようなインク受容層を設けたものは、通常インクジェット専用紙（フィルム）や光沢紙（フィルム）などと呼ばれ、例えば、ピクトリコ（旭硝子社製）、プロフェッショナルフォトペーパー、スーパーフォトペーパー、マットフォトペーパー（いずれもキャノン社製）、クリスピア、写真用紙（光沢）、フォトマット紙、スーパーファイン専用光沢フィルム（いずれもエプソン(株)製）、アドバンスフォトペーパー、プレミアムプラスフォト用紙、プレミアム光沢フィルム、フォト用紙（いずれも日本ヒューレットパッカード(株)製）、フォトライクＱＰ（コニカ(株)製）等がある。なお、普通紙を利用することも当然のことながら可能である。
【００５６】
これらのうち、多孔性白色無機物を表面に塗工した被記録材に記録した画像のオゾンガスによる変退色は、特に大きくなることが知られているが、本発明の水性マゼンタインク組成物はオゾンガスを含めたガス耐性が優れているため、このような被記録材への記録の際に特に効果を発揮する。  
【００５７】
このような目的で使用される多孔性白色無機物としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等が挙げられる。
【００５８】
被記録材に本発明のインクジェット記録方法で記録するには、例えば本発明のインク組成物を含有する容器をインクジェットプリンタの所定位置にセットし、通常の方法で被記録材に記録すればよい。本発明のインクジェット記録方法では、本発明のマゼンタのみならず、イエロー、シアン、グリーン、オレンジ、ブルー（又はバイオレット）及び必要に応じてブラック等各色のインク組成物とを併用しうる。各色のインク組成物は、それぞれの容器に注入され、これらの容器を、本発明のインクジェット記録用水性マゼンタインク組成物を含有する容器と同様に、インクジェットプリンタの所定位置にセット（装填）して使用される。インクジェットプリンタとしては、例えば機械的振動を利用したピエゾ方式のプリンタや加熱により生じる泡を利用したバブルジェット（登録商標）方式のプリンタ等があげられる。
【００５９】
本発明のインク組成物は、鮮明なマゼンタ色であり、特にインクジェット光沢紙において高い鮮明な色相を有し、記録画像の堅牢性も高い。又、人に対する安全性も高い。
【００６０】
本発明によるインク組成物は貯蔵中に沈殿、分離することがない。また、本発明のインク組成物をインクジェット記録において使用した場合、噴射器（インクヘッド）を閉塞することもない。本発明によるインク組成物は連続式インクジェットプリンタによる断続的な使用においても物理的性質の変化を起こさない。
【実施例】
【００６１】
以下に本発明を実施例により更に具体的に説明する。実施例中「部」及び「％」とあるのは、特別の記載のない限り重量基準である。
実施例中にて得られた化合物（中間体）の純度は、特に断りの無い限り、ジアゾ分析法により測定した。ジアゾ分析法とは、芳香族第一アミンと亜硝酸塩とのジアゾ化反応を用いる公知の定量法であり、医薬品などの分析にも用いられている。
また実施例中の化合物の最大吸収波長（λmax）は、特に断りの無い限り、水溶液での測定値である。
【００６２】
実施例１
（１） キシレン３６０部中に、攪拌しながら、式（８）（Ｒ1＝ＣＨ3）の化合物９４．８部、炭酸ナトリウム３．０部、ベンゾイル酢酸エチルエステル１４４．０部を順次加え、昇温した。１４０〜１５０℃の温度で８時間反応を行い、その間、反応で生成するエタノールと水をキシレンと共沸させながら系外へ留去し、反応を完結させた。次いで、３０℃に冷却し、メタノール２４０部を添加して３０分攪拌後、濾過し、メタノール３６０部で洗浄後、乾燥して、式（９）（Ｒ1＝ＣＨ3、Ｒ2＝Ｈ）の化合物１２４．８部を淡黄色針状結晶として得た。
（２）Ｎ，Ｎ―ジメチルホルムアミド３００．０部中に、攪拌しながら、上記（１）で得られた式（９）の化合物（Ｒ1＝ＣＨ3、Ｒ2＝Ｈ）８８．８部、メタアミノアセトアニリド７５．０部、酢酸銅１水和物２４．０部及び炭酸ナトリウム１２．８部を順次加え、１２０〜１３０℃へ昇温した後、３時間反応を行った。約５０℃に冷却してから、メタノール１２０部を添加し、３０分攪拌後、析出結晶を濾過した。得られた結晶をメタノール５００部、次いで８０℃の温水で洗浄、乾燥して式（１０）（Ｒ1＝ＣＨ3、Ｒ2＝Ｈ）の化合物７９．２部を青味赤色結晶として得た。
【００６３】
（３）９８％硫酸１３０部に、攪拌下、水冷しながら２８％発煙硫酸１７０部を添加して、１２％発煙硫酸３００部を調製した。この溶液に水冷下、上記（２）で得られた式（１０）（Ｒ1＝ＣＨ3、Ｒ2＝Ｈ）の化合物５１．３部を５０℃以下で添加し、８５〜９０℃へ昇温後、４時間反応を行った。得られた反応液を氷水６００部中に、氷を適宜加えることにより系内温度を５０℃以下に保持しながら加えた。次いで水を加えて液量を１０００部とした後、不溶解分をろ去した。得られた母液に温水を加えて１５００部とし、温度を６０〜６５℃に保ちながら、食塩３００部を添加して３時間攪拌し、析出結晶を濾過した。得られた結晶を２０％塩化ナトリウム水溶液３００部で洗浄することにより式（４）（Ｒ1＝ＣＨ3、Ｒ2＝Ｈ）の化合物５９．２部を含むウェットケーキ９６．３部（純度４７．８％）を赤色結晶として得た。
【００６４】
（４） 水４０部に上記（３）で得られた式（４）（Ｒ1＝ＣＨ3、Ｒ2＝Ｈ）の化合物のウェットケーキ（純度４７．８％）３２．５部、次いで２５％水酸化ナトリウム水溶液１２．５部を添加して攪拌し、更に２５％水酸化ナトリウム水溶液を加えてｐＨを３〜４に調整し溶液を得た。
一方、氷水２０部にライオン株式会社製、商品名：リパールＯＨ（アニオン界面活性剤）０．３部を加え、溶解後シアヌルクロライド４．６部を添加し、３０分攪拌することにより得られた懸濁液を、上記の式（４）を含む水酸化ナトリウム水溶液に添加し、さらに１０％水酸化ナトリウム水溶液を滴下しながら、ｐＨを２．７〜３．０に保ち、２８〜３２℃で４時間反応を行い、式（５）（Ｒ1＝ＣＨ3、Ｒ2＝Ｈ）の化合物を含有する反応液を得た。
（５）２−アミノベンズイミダゾール２．７部を温水２０部に添加し、３５％塩酸１．５部を添加し水溶液を作成した。上記（４）で得られた式（５）（Ｒ1＝ＣＨ3、Ｒ2＝Ｈ）の化合物を含有する反応液中に、ｐＨが７を超えないように２−アミノベンズイミダゾールの溶液を滴下した。この反応液を昇温し６０〜６５℃の温度で、１０％水酸化ナトリウム水溶液を滴下しながら、ｐＨを６．０〜６．５に保ち、１時間反応させることにより、式（６）（Ｒ1＝ＣＨ3、Ｒ2＝Ｈ、Ｘ＝Ｃｌ）の化合物を含む反応液を得た。
（６）上記（５）で得られた式（６）（Ｒ1＝ＣＨ3、Ｒ2＝Ｈ、Ｘ＝Ｃｌ）の化合物を含む反応液中に、２５％水酸化ナトリウム水溶液を滴下し、ｐＨを１０．８〜１１．２に保ちながら、９０〜９５℃の温度で、２時間反応させた。反応後、反応液を濾過して不溶解物を除去した水を加えて液量を２４０部に調整した。
得られた反応液を塩酸でｐＨ３に調整後、温度を５５℃に保ちながら、食塩１２部を添加し、３０分攪拌後、結晶をろ別し、１５％塩化ナトリウム水溶液１５０部で洗浄して、式（２）の化合物を赤色ウェットケーキとして得た。
（７）上記（６）で得られたウェットケーキを、メタノール２００部中に加え、６０〜６５℃に加熱溶解させた。３０分攪拌後冷却し、約５℃にて１時間攪拌した後、析出した結晶を濾過、メタノールで洗浄、乾燥し、下記式（１１）（表１におけるＮｏ．１の化合物）の化合物１２．０部を暗赤色結晶として得た。
λmax：５４１．０ｎｍ
【００６５】
【化１１】
2007314732.tif 000013
【００６６】
実施例２
（１）実施例１の（１）〜（３）と同様にして得た式（４）（Ｒ1＝ＣＨ3、Ｒ2＝Ｈ）の化合物のウェットケーキ（純度４７．８％）６５．０部を水１００部に添加し、次いで２５％水酸化ナトリウム水溶液２５部を添加して攪拌し、更に２５％水酸化ナトリウム水溶液を加えてｐＨを３〜４に調整しながら溶解させた。
一方、氷水２４部にあらかじめ作成しておいたライオン株式会社製、商品名：レオコールＴＤ―９０（アニオン界面活性剤）の１０％水溶液を０．６部加え、シアヌルクロライド８．９部を添加し、３０分攪拌後、得られた懸濁液を、上記の式（４）を含む溶液中に添加し、１０％水酸化ナトリウム水溶液を滴下しながら、ｐＨを２．７〜３．０に保ち、２８〜３２℃で３時間反応を行い、式（５）（Ｒ1＝ＣＨ3、Ｒ2＝Ｈ）の化合物を含有する反応液を得た。反応終了後、反応液を３２０部に調整した。
（２）２−アミノベンズイミダゾール５．９部を上記（１）で得た反応液にｐＨ＝７以下で添加した。この反応液を昇温し６０〜６５℃の温度で、１０％水酸化ナトリウム水溶液を滴下しながら、ｐＨを６．０〜６．５に保ち、２時間反応させ、式（６）（Ｒ1＝ＣＨ3、Ｒ2＝Ｈ、Ｘ＝Ｃｌ）の化合物を含む反応液を得た。
（３）上記（２）で得た反応液中にタウリン６．０部を加え、更に、水を加えて液量を４００部とし、２５％水酸化ナトリウム水溶液を滴下することによりｐＨを９に調節した後、昇温した。８０℃の温度で、２５％水酸化ナトリウム水溶液を滴下しながら、ｐＨを８．５〜９．５に保ち、３０分反応させることにより、式（７）（Ｒ1＝ＣＨ3、Ｒ2＝Ｈ、Ｘ＝スルホエチルアミノ）の化合物を含む反応液を得た。
（４）上記（３）の反応液を濾過して不溶解物を除去する。得られたろ液に塩酸を添加してｐＨを２．０に調節した後、５０〜５５℃に保ちながら塩化ナトリウム２０部を添加し、３０分攪拌した。得られた結晶をろ別し、２０％塩化ナトリウム水溶液２００部で洗浄し、式（７）（Ｒ1＝ＣＨ3、Ｒ2＝Ｈ、Ｘ＝スルホエチルアミノ基）の化合物を赤色ウェットケーキとして得た。
（５）上記（２）で得られた赤色ウェットケーキを、メタノール２００部中に加え、６０〜６５℃に加熱、溶解させた後、約５℃にて３０分攪拌することにより析出した結晶を濾過し、メタノールで洗浄後、乾燥し、下記式（１２）（表１におけるＮｏ．２の化合物）の化合物１８．０部を暗赤色結晶として得た。
λmax：５２８．８ｎｍ
【００６７】
【化１２】
2007314732.tif 000014
【００６８】
実施例３
（１）実施例２の（１）〜（２）と同様にして、式（６）（Ｒ1＝ＣＨ3、Ｒ2＝Ｈ、Ｘ＝Ｃｌ）の化合物を含む反応液を得た。
（２）上記（１）で得られた反応液中にグリシン３．６部を加え、更に、水を加えて液量を４００部とし、２５％水酸化ナトリウム水溶液を用いてｐＨを９に調節した後、昇温し、６０℃の温度で、２５％水酸化ナトリウム水溶液を滴下しながら、ｐＨを８．５〜９．５に保ち、２時間反応を行い、式（６）（Ｒ1＝ＣＨ3、Ｒ2＝Ｈ、Ｘ＝カルボキシメチルアミノ）の化合物を含む反応液を得た。
（３）上記（２）で得た反応液を濾過して不溶解物を除去した。得られたろ液に塩酸を添加してｐＨを２．０に調節した後、５０〜５５℃に保ちながら塩化ナトリウム２０部を添加し、３０分攪拌した。析出結晶をろ別し、２０％塩化ナトリウム水溶液２００部で洗浄し、式（７）（Ｒ1＝ＣＨ3、Ｒ2＝Ｈ、Ｘ＝カルボキシメチルアミノ基）の化合物を赤色ウェットケーキとして得た。
（４）上記（３）で得られた赤色ウェットケーキを、メタノール２００部中に加え、６０〜６５℃に加熱、溶解させた後、約５℃にて３０分攪拌して析出した結晶を、濾過、メタノールで洗浄後、乾燥し、下記式（１３）（表１におけるＮｏ．３の化合物）の化合物１５．０部を暗赤色結晶として得た。
λmax：５３３．４ｎｍ
【００６９】
【化１３】
2007314732.tif 000015
【００７０】
実施例４〜６
（Ａ）インクの調製
実施例１で得られた化合物（表１の化合物Ｎｏ．１）を用いて表２に示した組成の液体を調整し、０．４５μｍのメンブランフィルターで濾過することにより、インクジェット記録用水性インク組成物を得た。また水はイオン交換水を使用した。尚、インク組成物のｐＨがｐＨ＝８〜１０になるように２５％水酸化ナトリウム水溶液で調整し、総量１００部になるように更に水を加えた。実施例１で得られた化合物を用いた評価試験を実施例４とする。同様に実施例２と３で得られた化合物を用いた評価試験をそれぞれ実施例５と６とする。
【００７１】
表２
実施例１の化合物                                  ６．０部
グリセリン                                        ５．０部
尿素                                              ５．０部
Ｎ−メチル−２−ピロリドン                        ４．０部
ＩＰＡ（イソプロピルアルコール）                  ３．０部
ブチルカルビトール                                ２．０部
界面活性剤（サーフィノール１０４ＰＧ５０    日信化学社製）
０．１部
２５％ＮａＯＨ水＋水                            ７４．９部
計                                            １００．０部
【００７２】
比較例１
比較対象として、特許文献３の実施例２に記載の化合物（特許文献３における化合物Ｎｏ．４）を用い、表２で示したインク組成物を調製し、インクジェット記録を行い、記録画像の評価を行った。比較例１に使用した化合物は下記式（１４）の化合物である。
【００７３】
【化１４】
2007314732.tif 000016
【００７４】
（Ｂ）インクジェットプリント
インクジェットプリンタ（キヤノン社、商品名：Ｐｉｘｕｓ  ｉＰ４１００）を用いて、多孔性白色無機物を含有したインク受容層を有する光沢紙（キヤノン社製、商品名：プロフェッショナルフォトペーパー  ＰＲ−１０１；エプソン社製、商品名：クリスピア、商品名：ＰＭ写真用紙（光沢））の３種の被記録材料にインクジェット記録を行った。インクジェット記録の際、数段階の階調で印刷濃度が得られるように画像パターンを作り印字物を作成した。
【００７５】
（Ｃ）記録画像の評価
１．色相評価
１−１．光沢紙での色相評価
記録画像の色相、鮮明性は、印字した記録紙を測色システム（ＧＲＥＴＡＧ  ＳＰＭ５０：ＧＲＥＴＡＧ社製）を用いて測色し、Ｌ＊、a＊、ｂ＊値を算出し、鮮明性を示す彩度（Ｃ＊）は色度（ａ＊、ｂ＊）からＣ＊＝（（ａ＊）2＋（ｂ＊）2）1/2を算出した。ＪＰＭＡ（社団法人  日本印刷産業機械工業会）のジャパンカラー（ＪＮＣ）標準マゼンタサンプルとの比較で色相評価を行った。
実施例４〜６の色相結果を表３に示す。尚、ジャパンカラー標準マゼンタの使用紙はJapan Color Standard Paperである。
【００７６】
表３
明度              色度            彩度
Ｌ＊      ａ＊          ｂ＊        Ｃ＊
JNC標準マゼンタ      ４６．３  ７４．４    −４．８  ７４．６
キヤノン社製光沢紙（ＰＲ−１０１）
実施例４  ４４．１  ８３．３  −２６．９  ８７．２
実施例５  ４５．０  ８３．６  −１８．２  ８５．５
実施例６  ４７．３  ８４．１  −２４．２  ８７．４
エプソン光沢紙（クリスピア）
実施例４  ４８．３  ８５．２  −２４．１  ８８．６
実施例５  ４５．４  ８１．３  −１９．０  ８３．４
実施例６  ４９．１  ８４．４  −２１．８  ８７．３
エプソン光沢紙（写真用紙（光沢））
実施例４  ４７．３  ８４．０  −２５．３  ８７．８
実施例５  ４４．２  ８１．５  −２２．５  ８４．６
実施例６  ４８．４  ８３．５  −２６．３  ８７．４
【００７７】
表３より明らかなように、キヤノン社製光沢紙、エプソン社製光沢紙（クリスピア、写真用紙（光沢））において、実施例４から６の色相（ａ＊、ｂ＊）は、ＪＮＣ標準マゼンタの色相に近似していることがわかる。更に実施例４から６のＣ＊値（彩度）は、キヤノン社製光沢紙では８５．５〜８７．４、エプソン社製光沢紙（クリスピア）では８３．４〜８７．３、写真用紙（光沢）では８４．６〜８７．８であるのに対して、ＪＮＣ標準マゼンタのＣ＊値は７４．６であり、実施例４〜６の彩度が非常に高いことがわかる。
以上の結果より、本発明の色素を用いたインク組成物の記録画像は、JNC標準マゼンタよりも鮮明性の高い非常に優れている特徴を有することがわかる。従って、本発明のアトラピリドン化合物は、インクジェット用マゼンタ色素として好適であると言える。
【００７８】
以下に各種堅牢性の評価について記載する。堅牢性については耐光性、耐オゾンガス性、耐湿性の３種の試験を行って評価した。
【００７９】
（Ｄ）記録画像の耐光性試験
キヤノン社製光沢紙とエプソン社製光沢紙にプリントした試験片に空気層と２ｍｍ厚のガラスを設置して、キセノンウェザーメーターＣｉ４０００（ＡＴＬＡＳ社製）を用い、０．３６Ｗ／平方メートル照度で、温度２４℃、湿度６０％ＲＨの環境下、５０時間照射し、試験前後の残存率（％）を測定し、３段階で評価した。残存率は、測色システム（ＧＲＥＴＡＧ  ＳＰＭ５０：ＧＲＥＴＡＧ社製）を用いて印字濃度（Ｄ値＝０．５付近）の照射前後の濃度（Ｄ値）を測定し、○、△、×の三段階で評価した。残存率の計算式、及び評価の基準は以下の通りである。
残存率（％）＝（試験後のＤ値）／（試験前のＤ値）×１００
残存率    ９５％以上            ○
８５％以上９５％未満  △
８５％未満            ×
結果を表４に示す。
【００８０】
（Ｅ）記録画像の耐オゾンガス性試験
キヤノン社製光沢紙とエプソン社製光沢紙にプリントした試験片をオゾンウェザーメーター（スガ試験機社製）を用いてオゾン濃度１２ｐｐｍ、温度２４℃、湿度６０％ＲＨで２時間放置し、印字濃度（Ｄ値＝０．５付近）の照射前後の濃度（Ｄ値）を測定し、三段階で評価した。結果を表４に示す。
残存率（％）  ９５％以上            ○
８５％以上９５％未満  △
８５％未満            ×
【００８１】
（Ｆ）記録画像の耐湿性試験
キヤノン社製光沢紙とエプソン社製光沢紙にプリントした試験片を恒温恒湿器（応用技研産業社製）を用いて温度３０℃、湿度８５％ＲＨで１６８時間放置し、試験前後のブリード性を目視にて判定し、３段階で評価した。結果を表４に示す。
○ ：ブリードが認められない
△ ：わずかブリードが認められる
× ：大きくブリードが認められる
【００８２】
表４
キヤノン社製光沢紙（ＰＲ１０１）
耐光性    耐オゾンガス性    耐湿性
実施例４    ○            ○            ○  
実施例５    ○            ○            ○
実施例６    ○            ○            ○
比較例１    △            ×            ○
エプソン社製光沢紙（クリスピア）
耐光性    耐オゾンガス性    耐湿性
実施例４    ○            ○            ○
実施例５    ○            ○            ○
実施例６    ○            ○            ○
比較例１    △            ×            ○
エプソン社製光沢紙（写真用紙（光沢））
耐光性    耐オゾンガス性    耐湿性
実施例４    ○            ○            ○
実施例５    ○            ○            ○
実施例６    ○            ○            ○
比較例１    △            ×            ○
【００８３】
表４より明らかなように、キヤノン社製及びエプソン社製いずれの光沢紙を用いた場合でも、比較例１の記録画像の残存率は耐光性が８５％以上９５％未満（△）と不十分であり、耐オゾンガス性においては８５％未満（×）であり、問題のあることが明白である。これと比較し本発明のアントラピリドン化合物を含むインク組成物を用いた記録画像の残存率は、耐光性、耐オゾンガス性、耐湿性のいずれの試験においても、かついずれの光沢紙を用いた場合においても９５％以上（○）と高い安定性を示した。
これにより本発明のアントラピリドン化合物は堅牢性をも有する画像を与える色素であることが明らかであり、この点においてもインクジェット用マゼンタ色素として極めて優れたものであると言える。